(57)【要約】【解決手段】  本発明は、硬質コーティングが少なくとも９５％のマルチトールを含むコーティング用シロップを用いて得ることができる、該硬質コーティングおよび食料品−、チュアブル−および薬剤コア物質よりなる糖不含コーティングでコーティングされた食品において、該シロップの固形分含有量が０．７〜１．５重量％のＤＰ4+を含む。【特許請求の範囲】
【請求項１】
硬質コーティングが少なくとも９５％のマルチトールを含むコーティング用シロップを用いて得ることができた、該硬質コーティングおよび食料品−、チュアブル−および／または薬剤コア物質よりなる糖不含コーティング剤でコーティングされた食品において、
ａ）該シロップの固形分含有量が６８〜７２％でありそして
ｂ）該シロップの固形分含有量を基準として０．７〜１．５重量％のＤＰ4+を含む
ことを特徴とする、上記糖不含硬質コーティングでコーティングされた食品。
【請求項２】
マルチトールシロップが
ａ）９５〜９７重量％のマルチトール、
ｂ）最大１．５重量％のＤＰ1 、
ｃ）０〜１．５重量％のＤＰ3 、
ｄ）０．７〜１．５重量％のＤＰ4+
よりなる、請求項１に記載の糖不含硬質コーティングでコーティングされた食品。
【請求項３】
コア物質が薬剤タブレット、チューインガム、製菓、チョコレートおよびナッツよりなる群から選択されている、請求項１または２に記載の糖不含硬質コーティングでコーティングされた食品。
【請求項４】
コア物質がチューインガムでありそして硬質コーティングが非粘着性でありそして硬質コーティングの表面が調和のとれた状態で形成されておりそして加工の間に傷ついてないままである、請求項３に記載の糖不含硬質コーティングでコーティングされた食品。
【請求項５】
ａ）マルチトールシロップを含むコーティング用シロップをコーティング装置の移動床に    ある食品コア物質に適用し；
ｂ）コーティングされたコア物質を得るために粉末の状態でマルチトールを適用し；
ｃ）コーティングされたコア物質を１５〜４５℃の温度範囲および最高５０％の相対湿度  において乾燥空気を用いて乾燥する
糖不含硬質コーティングでコーティングされた食品を製造方法において、段階ａ）のマルチトールシロップが６８〜７２％の固形分含有量を有しそして該マルチトールシロップが０．７〜１．５重量％のＤＰ4+を含有することを特徴とする、上記方法。
【請求項６】
段階ａ）でマルチトールシロップの固形分が
ｉ）９５〜９７重量％のマルチトール、
ii) 最高１．５重量％のＤＰ1 、
iii)０〜１．５重量％のＤＰ3 、
iv) ０．７〜１．５重量％のＤＰ4+
よりなる、請求項５に記載の方法。
【請求項７】
硬質コーティングされた食品の硬質コーティングを改善するための、固形分で０．７〜１．５重量％のＤＰ4 + を含有するマルチトールシロップの用途。
【請求項８】
６８〜７２％の固形分含有量で上記シロップを適用する、請求項７に記載の用途。
【発明の詳細な説明】
【技術分野】
【０００１】
本発明はＤＰ4+フラクションを含むマルチトールの液状コーティング用シロップから、即ち固形分含有量で９５〜９７重量％のマルチトールから製造される糖不含硬質コーティング物に関する。本発明は調和のとれた（regular)表面および非粘着性硬質コーティングを有する糖不含硬質コーティング食品に関する。
【背景技術】
【０００２】
硬質コーティングを製造する慣用のパンニング(panning）法は蔗糖を用いて一般に作業されるが、最近のパンニング加工の進歩が蔗糖の代わりに使用できる他の炭化水素材料の使用を可能としている。蔗糖は歯に有害でありそして酸を容易に生成することから虫歯の原因になる。それ故にコーティングは今日では糖不含組成物で製造するようにますますなっている。
【０００３】
コーティングの外観は、時々、結晶障害によって影響される。良好な硬質コーティングを得るためには、結晶化さえも塗布および乾燥の間に生じなければならない。
【０００４】
ヨーロッパ特許出願公開第０，２０１，４１２号明細書には、５０〜７０重量％の固形分含有量を有するマルチトールシロップを用いて硬質コーティングすることにより得られる硬質の糖不含コーティングを有した製菓または薬剤が開示されている。このコーティングは実質的に結晶質であり、少なくとも９０重量％のマルチトールを含有している。
【発明の開示】
【０００５】
本発明は、硬質コーティングが少なくとも９５％のマルチトールを含むコーティング用シロップを用いて得ることができる、該硬質コーティングおよび食料品−、チュアブル−および薬剤コア物質よりなる糖不含コーティングでコーティングされた食品において、該シロップの固形分含有量が６８〜７２％でありそして該シロップの固形分含有量を基準として０．７〜１．５重量％のＤＰ4+を含むことを特徴とする上記食品に関する。
【０００６】
本発明は糖不含硬質コーティングでコーティングされた食品に関し、該硬質コーティングが以下の成分: 
ａ）９５〜９７重量％のマルチトール、
ｂ）最大１．５重量％のＤＰ1 、
ｃ）０〜１．５重量％のＤＰ3 、
ｄ）０．７〜１．５重量％のＤＰ4+
よりなるマルチトールシロップから得ることができる、上記食品に関する。
【０００７】
更に本発明は、コア物質が薬剤タブレット、チューインガム、製菓、チョコレートおよびナッツよりなる群から選択される、糖不含硬質コーティングでコーティングされた食品にも関する。
【０００８】
本発明は、コア物質がチューインガムでありそして硬質コーティングが非粘着性でありそして硬質コーティングの表面が調和のとれた状態で形成されておりそして加工の間に傷ついてないままである、糖不含硬質コーティングでコーティングされた食品に関する。
【０００９】
本発明は、以下の段階：
ａ）マルチトールシロップを含むコーティング用シロップをコーティング装置の移動床に    ある食品コア物質に適用し；
ｂ）コーティングされたコア物質を得るために粉末の状態でマルチトールを適用し；
ｃ）コーティングされたコア物質を１５〜４５℃の温度範囲および最高５０％の相対湿度    において乾燥空気を用いて乾燥する
を含む、糖不含硬質コーティングでコーティングされた食品を製造する方法において、段階ａ）のマルチトールシロップが６８〜７２％の固形分含有量を有しそして該マルチトールシロップが０．７〜１．５重量％のＤＰ4+を含有することを特徴とする、上記方法に関する。
【００１０】
本発明は、段階ａ）でマルチトールシロップの固形分が
ｉ）９５〜９７重量％のマルチトール、
ii) 最高１．５重量％のＤＰ1 、
iii)０〜１．５重量％のＤＰ3 、
iv) ０．７〜１．５重量％のＤＰ4+
よりなる、上記方法にも関する。
【００１１】
更に本発明は、硬質コーティングされた食品の硬質コーティングを改善するための、固形分含有量で０．７〜１．５％のＤＰ4+を含有するマルチトールシロップの用途にも関する。
【００１２】
本発明はシロップが６８〜７２％の固形分含有量を有する、上記用途にも関する。
【００１３】
図面の簡単な説明：
図１は６×１０倍の写真である。
【００１４】
このものは、固形分含有量を基準として９６重量％のマルチトールおよび０．７〜１．５重量％のＤＰ4+を含有する液状マルチトールシロップを用いて製造された硬質コーティングが滑らかで調和のとれた表面をもたらすことを示している。
【００１５】
発明の詳細な説明：
本発明は、硬質コーティングが少なくとも９５％のマルチトールを含むコーティング用シロップを用いて得ることができた、該硬質コーティングおよび食料品−、チュアブル−および／または薬剤コア物質よりなる糖不含硬質コーティングでコーティングされた食品において、該シロップの固形分含有量が６８〜７２％でありそして該シロップが固形分含有量で０．７〜１．５重量％のＤＰ4+を含むことを特徴とする、上記食品に関する。
【００１６】
本発明は、糖不含硬質コーティングでコーティングされた食品において、該硬質コーティングが以下の成分よりなるマルチトールシロップから得ることができる、上記食品に関する：
ａ）９５〜９７重量％のマルチトール、
ｂ）最大１．５重量％のＤＰ1 、
ｃ）０〜１．５重量％のＤＰ3 、
ｄ）０．７〜１．５重量％のＤＰ4+。
【００１７】
ヨーロッパ特許出願公開第０，２０１，４１２号明細書には、９７．１重量％のマルチトール、１．１重量％のソルビトールおよび１．８重量％のマルトトリトール(maltotriitol)よりなるマルチトールシロップが開示されている。該シロップはいかなるＤＰ4+フラクションも含有しておらず、６５％より多い固形分含有量でマルチトールシロップを塗布した時に調和のとれた表面を得ることができないことが明確に実証されている。更に多い固形分含有量を使用した場合には、結晶化が不規則でありそして表面外観に欠陥がある。
【００１８】
驚くべきことに本発明は、固形分含有量で０．７〜１．５％のＤＰ4 + および９５〜９７％のマルチトールを含有するマルチトールシロップが６５％より多い固形分含有量で、即ち６８〜７５％の固形分含有量でシロップを使用するのに適し、未だ調和のとれた硬質コーティングが得られることを見出した（図１参照）。
【００１９】
有利にも、７０〜７２％の固形分含有量を有するマルチトールシロップは均一な表面の硬質コーティングをもたらす。
【００２０】
この硬質コーティングは、国際特許出願公開第９１／０９９８９号明細書においてソルビトールコーティングについて記載された方法と同様の方法に従って製造でき、そして該該硬質コーティング法は以下の段階：
ａ）マルチトールシロップを含むコーティング用シロップをコーティング装置の移動床に    あるコア物質食品に適用し；
ｂ）コーティングされたコア物質を得るために粉末の状態でマルチトールを適用し；
ｃ）コーティングされたコア物質を１５〜４５℃の温度範囲および最高５０％の相対湿度    において乾燥空気を用いて乾燥する
を含み、該方法は段階ａ）のマルチトールシロップが６８〜７２％の固形分含有量を有しそして該マルチトールシロップが０．７〜１．５重量％のＤＰ4+を含有することを特徴としている。
【００２１】
本発明は、段階ａ）でマルチトールシロップが固形分含有量で
ｉ）９５〜９７重量％のマルチトール、
ii) 最高１．５重量％のＤＰ1 、
iii)０〜１．５重量％のＤＰ3 、
iv) ０．７〜１．５重量％のＤＰ4+
よりなる、方法にも関する。
【００２２】
硬質コーティングは、マルチトールシロップの他に、添加物、例えば粘着防止成分、バインダー、分散剤、増膜剤、着色剤および／または調味料を含有するコーティング用シロップを適用することによって製造できる。実地においては食料品に使用することが認可されているあらゆる着色剤を使用することができる。更に天然または合成起源の液状または固体状の調味料を使用することができる。
【００２３】
上記の糖不含硬質コーティング食品の硬質コーティングは１〜１００層より成る。
【００２４】
一般に多層は単一コーティングの適用および続いての該層の乾燥を繰り返すことによって得られる。かなり沢山のコーティングをコア物質に適用してもよい。１〜１００層のコーティングは容易に得られ、好ましい層の数は１〜４０である。最適な層数は所望の用途に左右され、経験的に決めることができる。
【００２５】
更に本発明は、コア物質が薬剤タブレット、チューインガム、製菓、チョコレートおよびナッツよりなる群から選択される糖不含硬質コーティングでコーティングされた食品に関する。
【００２６】
特にコア物質がチューインガムでありそして硬質コーティングの表面が調和のとれた状態で形成されておりそして加工および何らかの後処理（例えば包装）の間に無傷のままである、糖不含硬質コーティングでコーティングされた食品が本発明によって提供される。９９〜１００重量％のマルチトールよりなるマルチロールシロップで製造されたコーティング用シロップは、脆性がありそして破損しそして加工後に、例えば包装時等に問題をもたらすコーティングをもたらす。
【００２７】
本発明の効用は更にチューインガムの硬質コーティングによって実証される（実施例１；図１）。図１は硬質コーティングの均一な表面を実証している。
【００２８】
更に本発明は固形分含有量で０．７〜１．５％のＤＰ4+を含むマルチトールスシロップの、硬質コーティングでコーティングされた食品の硬質コーティングを改善するための用途に関する。
【００２９】
本発明はシロップが６８〜７２％の固形分含有量を有する上記用途に関する。
【００３０】
上記マルチトールシロップの用途が均一な表面の硬質コーティングをもたらす。
【００３１】
特に液状マルチトールシロップのＤＰ4 + 含有量が硬質コーティング法におよび調和のとれた表面を得るのに適する本発明のシロップをもたらす。
【００３２】
本発明は以下の長所をもたらす：
−  液状マルチトールシロップが高い固形分含有量を有しそしてそれでも調和のとれた表    面の硬質コーティングを与え得る。  
−  硬質コーティング法が、液状マルチトールシロップが高い固形分含有量でもよいので    過剰の水を蒸発する必要がなく、結果として方法を経済的にする。
−加工の間、および包装の様な後での取扱の間にコーティングが無傷のままである。
【００３３】
本発明を以下の実施例によって更に詳細に説明する。
【実施例１】
【００３４】
コーティングは２ｋｇのコーティング用パン中で行う。
【００３５】
未コーティングの各コア物質の重量がそれぞれ０．９ｇである１．５ｋｇのコア物質群を８回転／分で回転させる。５ｍＬのコーティング用シロップ（固形分含有量で９６％のマルチトール、１．４％のＤＰI 、１．４％のＤＰ3 および０．９％のＤＰ4 + よりなりそして７０．３％の固形分含有量を有する液状マルチトールシロップ）（Ｃ☆Maltidex 163K9) を中央に散布する。乾燥マルチトール粉末を、粘着を防止しそして結晶化を開始するために添加する。この乾燥段階はコーティング用パン中に空気を吹き込みことによって２４℃で実施する。コーティングはこの工程を繰返し用いることによって堆積させる。添加されたシロップの量は３０ｍＬ／層までに増加させる。
【００３６】
コーティングされたチューインガムを図１に示す。この図１は硬質コーティングが調和とれた均一な表面を有していることを明らかに実証している。
【００３７】
硬質コーティングは工程の間および取扱（包装）の間およびその後でも無傷のままである。
【図面の簡単な説明】
【００３８】
【図１】実施例１のコーティング表面の６×１０倍の写真である。
【図１】
2005523713.tif 000002
【国際調査報告】
2005523713.tif 000003
2005523713.tif 000004
2005523713.tif 000005
2005523713.tif 000006
2005523713.tif 000007